알칼리 성 산화물 함량 비 가 Al 2 O 3 의 그것 과 동일 하 거나 높 을 때 Al 2 O 3 은 쉽 게 사면체 배위 결합 을 형성 할 수 있 다고 생각 된다 . [ AlO 4 ] 사면체 배위 결합 은 [ SiO 4 ] 사면체 와 함께 보다 조밀 한 망상 구조 를 구축 하 는 데 조력 할 수 있 으며 , 이 는 유리 의 기하학 구조 변화 를 낮출 수 있 다 . [ AlO 4 ] 사면체 는 화학 적 강화 동안 에 이온 교환 공정 을 극 적 으로 향상 시킬 수 있 다 . 또한 , 유리 중 SiO 2 의 일부 를 치환 하 기 위해 Al 2 O 3 을 사용 하 는 경우 , 유리 는 더 높 은 유전 손실 을 가질 수 있 고 , 이 는 FPS ( 지문 센서 ) 적용 에 많 은 이점 을 가질 수 있 다 . 따라서 , Al 2 O 3 는 바람직 하 게 는 10 몰 % 이상 , 더 바람직 하 게 는 11 몰 % 초과 , 더 바람직 하 게 는 12 몰 % 초과 의 양 으로 본 발명 의 유리 에 함유 된다 . 그러나 , Al 2 O 3 의 양 은 또한 매우 높 지 않 아야 하 는데 , 그렇 지 않 으면 점도 가 매우 높 아 용융 성 이 손상 될 수 있 기 때문 이 다 . 따라서 , 본 발명 의 유리 중 Al 2 O 3 의 함량 은 바람직 하 게 는 25 몰 % 이하 , 더 바람직 하 게 는 22 몰 % 이하 , 더 바람직 하 게 는 18 몰 % 이하 이 다 . 특히 바람직 한 실시 양태 에서 , 본 발명 의 유리 중 Al 2 O 3 의 함량 은 10 ∼ 25 몰 %, 더 바람직 하 게 는 > 11 ∼ 25 몰 %, 더 바람직 하 게 는 > 12 ∼ 25 몰 %, 더 바람직 하 게 는 > 12 ∼ 22 몰 %, 더 바람직 하 게 는 > 12 ∼ 18 몰 % 이 다 .